(57)【要約】      （修正有）【課題】金属射出成形法を用いて形成される金属部品に加工を施す際に、短時間で加工を行うことが可能な金属加工方法を提供する。【解決手段】金属粒体及びバインダを用いて加工対象物を射出成形する射出成形工程と、前記加工対象物から前記バインダを除去する前に、プレス加工によって前記加工対象物に凹部を形成するプレス工程とを含む。プレス工程では前記加工対象物のプレス部分を加熱して溶融させることとしたので、強い衝撃をあたえることなく加工でき、形状を保持しつつ凹部を形成できる。【選択図】図１
2010229476.tif 000002
【特許請求の範囲】
【請求項１】
金属粒体及びバインダを用いて加工対象物を射出成形する射出成形工程と、
前記加工対象物から前記バインダを除去する前に、プレス加工によって前記加工対象物に凹部を形成するプレス工程と
を含むことを特徴とする金属加工方法。
【請求項２】
前記プレス工程では、前記加工対象物のプレス部分を加熱して溶融させる
ことを特徴とする請求項１に記載の金属加工方法。
【請求項３】
前記プレス工程では、前記加工対象物を貫通する凹部を形成する
ことを特徴とする請求項１又は請求項２に記載の金属加工方法。
【請求項４】
前記プレス工程では、前記加工対象物の環状部分をプレスする
ことを特徴とする請求項１から請求項３のうちいずれか一項に記載の金属加工方法。
【請求項５】
前記プレス工程は、前記環状部分に囲まれる部分を除去しながら行う
ことを特徴とする請求項４に記載の金属加工方法。
【請求項６】
前記プレス工程では、円筒状のプレス部材を用いて前記加工対象物をプレスする
ことを特徴とする請求項４又は請求項５に記載の金属加工方法。
【請求項７】
前記プレス部材は、先端部に至るにつれて細くなるように形成されている
ことを特徴とする請求項６に記載の金属加工方法。
【請求項８】
前記プレス部材は、前記先端部に加熱部を有している
ことを特徴とする請求項７に記載の金属加工方法。
【発明の詳細な説明】
【技術分野】
【０００１】
本発明は、金属加工方法に関する。
【背景技術】
【０００２】
金属部品を形成する手法として、例えば金属射出成形法が知られている。金属射出成形法は、金属粒体及びバインダを用いて加工対象物を射出成形し、その後加工対象物からバインダを除去し、加工対象物を焼結することによって成形する手法である。金属射出成形法は、例えば時計のケースや、ＯＡ機器、通信機器、光学機器、電子機器などの各種機器を構成する金属部品、産業機械の機械部品などを形成する場合に広く用いられている。
【０００３】
金属射出成形法を用いて形成される金属部品に加工を施す場合には、従来、射出成形した加工対象物からバインダを除去し、焼結した後に加工を施す手法が一般的に行われていた。例えば、金属部品に穴部を形成する場合には、焼結後の加工対象物にドリル等を用いて穴部を形成するようにしていた。
【先行技術文献】
【特許文献】
【０００４】
【特許文献１】特開平６−２１２２０６号公報
【発明の概要】
【発明が解決しようとする課題】
【０００５】
しかしながら、焼結後の加工対象物は加工性が低いため、加工に時間を要してしまうという問題があった。
【０００６】
上記のような事情に鑑み、本発明は、短時間で加工を行うことが可能な金属加工方法を提供することを目的とする。
【課題を解決するための手段】
【０００７】
本発明に係る金属加工方法は、金属粒体及びバインダを用いて加工対象物を射出成形する射出成形工程と、前記加工対象物から前記バインダを除去する前に、プレス加工によって前記加工対象物に凹部を形成するプレス工程とを含むことを特徴とする。
【０００８】
本発明によれば、金属粒体及びバインダを用いて加工対象物を射出成形し、加工対象物からバインダを除去する前に、プレス加工によって加工対象物に凹部を形成することにより、加工対象物の加工性が低下する前に加工対象物に加工を行うことができる。これにより、加工対象物に容易に凹部を形成することができるので、短時間で加工を行うことが可能となる。
【０００９】
上記の金属加工方法は、前記プレス工程では、前記加工対象物のプレス部分を加熱して溶融させることを特徴とする。  
バインダを含んだ加工対象物は、外力に対して比較的脆い状態になっている。このため、加工対象物に強い衝撃を与えると、破損してしまう可能性もある。これに対して、本発明によれば、プレス工程では加工対象物のプレス部分を加熱して溶融させることとしたので、加工対象物に強い衝撃を与えることなく加工することができる。これにより、形状を保持しつつ凹部を形成することができる。
【００１０】
上記の金属加工方法は、前記プレス工程では、前記加工対象物を貫通する凹部を形成することを特徴とする。  
本発明によれば、上記のプレス工程において加工対象物を貫通する凹部を形成することとしたので、より簡単に加工対象物を貫通する凹部を形成することができる。
【００１１】
上記の金属加工方法は、前記プレス工程では、前記加工対象物の環状部分をプレスすることを特徴とする。  
本発明によれば、プレス工程では加工対象物の環状部分をプレスすることとしたので、中実部分をプレスする場合に比べてプレス部分の面積を小さくすることができる。これにより、加工対象物の加工痕に乱れが生じるのを抑えることができる。
【００１２】
上記の金属加工方法は、前記プレス工程は、前記環状部分に囲まれる部分を除去しながら行うことを特徴とする。  
本発明によれば、加工対象物の環状部分に囲まれる部分を除去しながらプレス工程を行うこととしたので、加工痕に乱れが生じるのを抑えることができる。
【００１３】
上記の金属加工方法は、前記プレス工程では、円筒状のプレス部材を用いて前記加工対象物をプレスすることを特徴とする。  
本発明によれば、プレス工程では円筒状のプレス部材を用いて加工対象物をプレスすることとしたので、加工痕に乱れが生じるのを抑えることができる。
【００１４】
上記の金属加工方法は、前記プレス部材は、先端部に至るにつれて細くなるように形成されていることを特徴とする。  
本発明によれば、プレス部材が先端部に至るにつれて細くなるように形成されていることとしたので、加工対象物のプレス部分の面積を小さくすることができる。これにより、加工痕に乱れが生じるのを抑えることができる。
【００１５】
上記の金属加工方法は、前記プレス部材は、前記先端部に加熱部を有していることを特徴とする。  
本発明によれば、プレス部材が先端部に加熱部を有していることとしたので、プレス部材の先端部に熱を集中させることができる。これにより、プレスに不要な部分が加熱されるのを防ぐことができる。
【図面の簡単な説明】
【００１６】
【図１】本発明の実施の形態に係る金属加工方法の工程を示すフローチャート。
【図２】本実施形態に係るプレス工程の様子を示す工程図。
【図３】同、工程図。
【図４】同、工程図。
【図５】同、工程図。
【図６】本発明に係る金属加工方法の他のプレス工程の様子を示す工程図。
【図７】同、工程図。
【図８】本発明に係る金属加工方法の他の態様を示す図。
【図９】本発明に係る金属加工方法の他の態様を示す図。
【発明を実施するための形態】
【００１７】
以下、図面を参照して、本発明の実施の形態を説明する。  
図１は、本実施形態に係る金属加工方法の工程を示すフローチャートである。本実施形態では、金属射出成形法を用いた金属加工方法を説明する。
【００１８】
図１に示すように、金属粒体とバインダとを用意する（ＳＴ１、ＳＴ２）。金属粒体としては、例えば鉄やニッケルなど、加工対象物の原料となる金属の粒体が用いられる。金属射出成形法の場合、磁気材料など他の成形法による成形が困難な材料であっても好適に成形することができる。
【００１９】
用意した金属粒体とバインダとを所定の温度で例えば０．５〜１時間混練する（ＳＴ３）。混練工程では、金属粒体とバインダとを混練機に収容し、均一に混ざり合うように練り合わせる。混練工程の後、当該混練によって形成された混練物を解砕機にかけてペレット状にする（ＳＴ４）。
【００２０】
ペレット化工程の後、ペレット状になった金属粒体及びバインダを射出成形機に流し込み、所定の圧力をかけて金型に押し込み成形する（ＳＴ５：射出成形工程）。射出成形工程により、金属粒体及びバインダを含んだ状態の加工対象物Ｐ（図２等参照）が形成される。加工対象物Ｐは、金属材料の他にバインダを含んだ状態に形成されているため、外力に対して比較的破損しやすい状態になっている。
【００２１】
次に、加工対象物にプレス加工を施す（ＳＴ６：プレス工程）。  
図２〜図５は、プレス工程の様子を示す図である。  
図２に示すように、加工ステージＳに加工対象物Ｐを載置させる。プレス加工工程では、円筒形に形成されたプレス部材１０を用いて加工対象物Ｐを加工する。プレス部材１０は、先端に加熱部１１を有している。
【００２２】
加熱部１１は、例えばプレス部材１０の先端に埋め込まれた電熱線などを有している。プレス部材１０の先端に加熱部１１を設けることで、当該プレス部材１０の先端の温度を集中的に上昇させることができるようになっている。加熱部１１は、加工対象物Ｐを溶融させることができる温度、例えば１７０℃〜２００℃程度に加熱される。
【００２３】
次に、図３に示すように、加熱部１１を加工対象物Ｐに当接させ、加工対象物Ｐのプレス部分Ｐａを溶融させながらプレス部材１０を加工対象物Ｐに押圧させる。溶融された加工対象物Ｐは、プレス部分Ｐａに囲まれる部分と共に、プレス部材１０の円筒内部に溜まっていく。
【００２４】
このままプレス部材１０を押圧すると、図４に示すように、プレス部材１０が加工対象物Ｐを貫通する。加工ステージＳの開口部Ｓａには、プレス部材１０が貫通される際のプレス部分Ｐａの溶融物Ｐｘが落下する。また、プレス部材１０の円筒内部１２には、加工対象物Ｐのプレス部分Ｐａに囲まれた部分Ｐｃが保持されたまま残留する。
【００２５】
この状態から、プレス部材１０を加工対象物Ｐから引き抜くと、図５に示すように、プレス部材１０が円筒内部１２に加工対象物Ｐの一部Ｐｃを保持したまま引き抜かれることになる。加工対象物Ｐのうちプレス部材１０が引き抜かれた部分には、凹部として貫通穴Ｐｈが形成されることになる。
【００２６】
上記のプレス工程の後、図１に示すように、加工後の加工対象物Ｐを不活性ガス中で加熱処理し、バインダを気化させることで加工対象物Ｐからバインダを除去する（ＳＴ７）。当該バインダを除去した後、加工対象物Ｐを真空雰囲気の焼結炉に収容し、当該焼結炉において所定温度、例えば加工対象物Ｐに含まれる金属の軟化温度よりもやや低い温度で所定時間焼結する（ＳＴ８）。焼結工程により、加工対象物Ｐに含まれる金属粒子が拡散結合し、金属部品が形成される。
【００２７】
このように、本実施形態によれば、金属粒体及びバインダを用いて加工対象物Ｐを射出成形し、加工対象物Ｐからバインダを除去する前に、プレス加工によって加工対象物Ｐに例えば貫通穴Ｐｈなどの凹部を形成することにより、加工対象物Ｐの加工性が低下する前に加工対象物Ｐに加工を行うことができる。これにより、加工対象物Ｐに容易に凹部（貫通孔Ｐｈ）を形成することができるので、短時間で加工を行うことが可能となる。
【００２８】
また、バインダを含んだ加工対象物Ｐは、外力に対して比較的脆い状態になっている。このため、加工対象物Ｐに強い衝撃を与えると、破損してしまう可能性もある。これに対して、本実施形態では、プレス工程では加工対象物Ｐのプレス部分Ｐａを加熱して溶融させることとしたので、加工対象物Ｐａに強い衝撃を与えることなく加工することができる。これにより、加工対象物Ｐａを破損させること無く貫通穴Ｐｈを形成することができる。
【００２９】
本発明の技術範囲は上記実施形態に限定されるものではなく、本発明の趣旨を逸脱しない範囲で適宜変更を加えることができる。  
例えば、上記実施形態では、加工対象物Ｐに貫通孔Ｐｈを形成する場合を例に挙げて説明したが、これに限られることは無く、例えば加工対象物Ｐに窪部を形成する場合に本発明の金属加工方法を用いても構わない。
【００３０】
この場合、図６に示すように、プレス部材１０を加工対象物Ｐの途中まで押し込んだ状態にする。この状態から、図７に示すように、プレス部材１０を加工対象物Ｐから引き抜くと、加工対象物Ｐの深さ方向の途中までが除去された状態の窪部Ｐｆが形成されることになる。このように、加工対象物Ｐに形成する凹部として、貫通孔Ｐｈのみならず窪部Ｐｆを形成することも可能であるため、幅広い形状の加工が可能となる。
【００３１】
また、上記実施形態では、円筒形に形成されたプレス部材１０を用いてプレス加工を行う例を説明したが、これに限られることは無く、例えば円柱形に形成されたプレス部材１０を用いてプレス加工を行うようにしても構わない。
【００３２】
また、上記実施形態では、プレス部材１０を用いてプレス加工を行う際、プレス部材１０の周囲の環境については特に示さなかったが、例えばプレス部材１０の周囲を冷却させた状態でプレス工程を行うようにしても構わない。このようにすることで、加工対象物Ｐのうち加熱部１１に当接する部分のみが加熱されることになり、他の部分が加熱されるのを防ぐことができる。これにより、加工部分以外の部分の形状が変形してしまうのを防ぐことができる。
【００３３】
また、上記実施形態では、加工対象物Ｐに平面視円形の凹部を形成する例を挙げて説明したが、これに限られることは無く、例えば平面視矩形の凹部や平面視三角形の凹部などの平面視多角形の凹部を形成する場合に本発明を適用させても構わないし、平面視楕円形の凹部などを形成する場合などにおいても、本発明の適用は可能である。
【００３４】
また、上記実施形態においては、先端側へ段階的に細くなっていく構成のプレス部材１０を用いる例を挙げて説明したが、これに限られることは無い。例えば図８に示すように、先端側へ至るにつれて徐々に細く形成された構成のプレス部材１０を用いてプレス加工を行っても構わない。
【００３５】
また、図９に示すように、プレス部材１０の外面側において加熱部１１の上部に凹部１０ａが形成された構成としても構わない。この場合、プレス部材１０によって加工対象物Ｐをプレスする際に、プレス部材１０の外面が加工対象物Ｐに接触しにくくなる。このため、加工対象物Ｐに加熱部１１の熱が伝達されるのを極力防ぐことができる。図８及び図９に示す構成は、いずれもプレス部材１０の加熱部１１を集中して加熱させることができるため、加工対象物Ｐをより高い精度で加工することができる。
【００３６】
また、上記実施形態においては、プレス部材１０の円筒内部１２において加工対象物Ｐの一部Ｐｃを保持する構成としたが、当該円筒内部１２を吸引させ、吸引力によって当該加工対象物Ｐの一部Ｐｃを保持するようにしても構わない。これにより、加工対象物Ｐの一部を確実に除去することができる。また、円筒内部１２に回収部を接続させるようにし、吸引した加工対象物Ｐの一部Ｐｃを回収する構成としても構わない。
【００３７】
また、上記実施形態では、加工対象物Ｐが金属材料からなる場合を例に挙げて説明したが、これに限られることは無く、例えば加工対象物Ｐが樹脂などの他の材料からなる場合においても、本発明の適用は可能である。
【符号の説明】
【００３８】
Ｐ…加工対象物  Ｐａ…プレス部分  Ｐｈ…貫通孔（凹部）  Ｐｆ…窪部（凹部）  １０…プレス部材  １１…加熱部  １２…円筒内部
【図１】
2010229476.tif 000003
【図２】
2010229476.tif 000004
【図３】
2010229476.tif 000005
【図４】
2010229476.tif 000006
【図５】
2010229476.tif 000007
【図６】
2010229476.tif 000008
【図７】
2010229476.tif 000009
【図８】
2010229476.tif 000010
【図９】
2010229476.tif 000011